(57)【要約】【課題】フォトブックなどに用いられる基材の両面に染料受容層を有する熱転写受像シートにおいて、表裏での発色特性に違いが生じることなく、良好な印画特性を有する熱転写受像シートを提供する。【解決手段】基材の両面に少なくともバインダ樹脂と離型剤を含有する染料受容層を設けるにあたり、バインダ樹脂の固形分に対する離型剤の重量パーセント濃度がＡｗｔである塗布液Ａと、同様に重量パーセント濃度がＢｗｔである塗布液Ｂとを式１の関係を満たすように調整して、前記基材の一方の面に前記塗布液Ａを塗布し乾燥する工程と、前記塗布液Ａを塗布した後の基材の他方の面に前記塗布液Ｂを塗布し乾燥する工程を含むことを特徴とする熱転写受像シートの製造方法。    ０．７≦Ａｗｔ／Ｂｗｔ≦０．８  …  （式１）【選択図】図２
2018126927.tif 000002
【特許請求の範囲】
【請求項１】
基材の両面に少なくともバインダ樹脂と離型剤を含有する塗布液を塗布し乾燥することで染料受容層を形成する熱転写受像シートの製造方法であって、前記バインダ樹脂の固形分に対する離型剤の重量パーセント濃度がＡｗｔである塗布液Ａと、同様に重量パーセント濃度がＢｗｔである塗布液Ｂとを式１の関係を満たすように調整する工程と、前記基材の一方の面に前記塗布液Ａを塗布し乾燥する工程と、前記塗布液Ａを塗布した後の基材の他方の面に前記塗布液Ｂを塗布し乾燥する工程を含むことを特徴とする熱転写受像シートの製造方法。
０．７≦Ａｗｔ／Ｂｗｔ≦０．８  …  （式１）
【請求項２】
前記バインダ樹脂の固形分に対する前記離型剤の重量パーセント濃度の内、前記Ａｗｔの値が２．１〜８．０重量パーセントの範囲であり、前記Ｂｗｔの値が３〜１０重量パーセントの範囲であることを特徴とする請求項１記載の熱転写受像シートの製造方法。 
【請求項３】
前記バインダ樹脂が、塩化ビニル、酢酸ビニル、アクリル樹脂並びにそれらの２種以上からなる共重合体、ウレタン、ポリエステルからなる各水系エマルジョンのいずれか１種、又は２種以上の混合物からなることを特徴とする請求項１または２に記載の熱転写受像シートの製造方法。
【請求項４】
前記離型剤が、ポリエーテル変性シリコーンオイルであることを特徴とする請求項１〜３のいずれかに記載の熱転写受像シートの製造方法。
【発明の詳細な説明】
【技術分野】
【０００１】
本発明は、サーマルヘッド等を介して、昇華性染料を熱転写することにより画像を記録するために用いられる熱転写受像シートの製造方法に関する。
【背景技術】
【０００２】
デジタルカメラ等で撮影した画像を印刷する方式としては、インクジェット方式、昇華転写記録方式が主流である。昇華転写記録方式はインクジェット方式に比して、階調表現に優れるという利点がある。
【０００３】
昇華転写記録方式においては、基材上に例えば、シアン、マゼンタ、イエローの熱昇華性染料層を形成した熱転写シートと、基材上に熱昇華性染料を受容し得る受容層を形成した熱転写受像シートとを対向して重ね合わせ、サーマルヘッドを熱転写シートの染料層を形成していない側に接触させ、画像情報に応じて熱を加え、各昇華性染料を熱転写受像シートに所定量移行させることにより画像を形成する。
【０００４】
サーマルヘッドにより印加する熱量に応じて染料の転写量を細かく制御することができるため、階調表現に優れた画像を得ることが可能である。
【０００５】
近年、熱転写受像シートの新たな応用例として、フォトブックが注目を集めている。フォトブックとは、複数枚の写真を綴じ込んで冊子化したものであり、基材の両面に染料受容層を形成した熱転写受像シートを用いることで、軽量かつ意匠性に優れたフォトブックを得ることが可能である。
【０００６】
一般に基材の両面に染料受容層が形成された熱転写受像シートは、基材の一方の面に染料受容層を塗布、乾燥させた後、基材の他方の面に再度染料受容層を塗布、乾燥させることによって製造される。
【０００７】
染料受容層を形成する塗布液としては、水系、溶剤系の双方を用いることが可能であるが、大気汚染の原因となる揮発性有機化合物を使用しない、水系塗液が好ましく用いられる。
【０００８】
例えば下記特許文献１には、少なくとも１種のポリマーラテックスを含有する染料受容層を耐水性支持体の両面に有する熱転写受像シートであって、該ポリマーラテックスが塩化ビニル／アクリル化合物共重合体ラテックス、塩化ビニル／酢酸ビニル共重合体ラテックスおよび塩化ビニル／酢酸ビニル／アクリル化合物共重合体ラテックスから単独もしくは複数選択されることを特徴とする熱転写受像シートが提案されている。
【０００９】
また、熱転写受像シートの染料受容層には、印画後に熱転写シートとの離型性を担保するために離型剤を含有することが一般的である。
【００１０】
例えば、下記特許文献２〜４には、染料受容層に各種離型剤を含有する熱転写受像シートが提案されている。
【００１１】
ところで、基材の両面に染料受容層が形成された熱転写受像シートにおいては、基材の一方の面に形成された受容層と他方の面に設けられた受容層が同様の染料受容能を有することが肝要である。
【００１２】
受容層の染料受容能は、バインダ樹脂ならびに離型剤種、製造過程における乾燥条件などの影響を受ける。このうち、乾燥条件の影響は、受容層にかかる熱量の違いによって、離型剤の塗膜表面へのブリードし易さが変わってくることに拠るものと考えられる。
【００１３】
基材の両面に染料受容層が形成された熱転写受像シートにおいては、基材上に最初に塗工される染料受容層と、後から塗工される染料受容層とでは、熱履歴が異なる。
【００１４】
即ち、最初に塗工される染料受容層には、自身の乾燥工程でかかる熱に加えて、後から塗工される染料受容層の乾燥工程においても熱がかかることになる。
【００１５】
その結果、最初に塗工される染料受容層と後から塗工される染料受容層の表面にブリードしてくる離型剤量に差が生じ、染料受容能の違いが生じる。
【００１６】
特に水系の受容層塗布液を用いた場合には、溶剤としてアルコール類を併用した場合においても７０℃以上の高温で乾燥することが必要となり、一方の面と他方の面の染料受容能の違いが顕著なものとなる。
【先行技術文献】
【特許文献】
【００１７】
【特許文献１】特許第４９２１２８７号公報
【特許文献２】特許第３３９９６０３号公報
【特許文献３】特許第３６３４４８８号公報
【特許文献４】特開２００５−２８８７９８号公報
【発明の概要】
【発明が解決しようとする課題】
【００１８】
従来の基材の両面に染料受容層が形成された熱転写受像シートにおいては、基材の一方の面に形成された染料受容層と他方の面に形成された染料受容層との間で、製造工程における熱履歴の違いに起因する染料受容能差が生じ、このため基材の一方の面と他方の面で印画物の発色に微妙なズレが生じ、問題となっていた。
【００１９】
本発明は、係る事情を鑑みてなされたものであり、基材の両面で印画物の発色特性にズレが生じない、印画品質に優れた、基材の両面に染料受容層が形成された熱転写受像シートの製造方法を提供しようとするものである。
【課題を解決するための手段】
【００２０】
本発明者らは、鋭意検討を重ねた結果、基材の一方の面に設けられた染料受容層と他方の面に設けられた染料受容層が含有する離型剤量を適切な量に調整することで、染料受容能の違いを解消することが可能であることを見出し、本発明を完成させた。
【００２１】
本発明は、以下のものにより構成される。
【００２２】
すなわち、請求項１に記載の発明は、基材の両面に少なくともバインダ樹脂と離型剤を含有する塗布液を塗布し乾燥することで染料受容層を形成する熱転写受像シートの製造方法であって、前記バインダ樹脂の固形分に対する離型剤の重量パーセント濃度がＡｗｔである塗布液Ａと、同様に重量パーセント濃度がＢｗｔである塗布液Ｂとを式１の関係を満たすように調整する工程と、前記基材の一方の面に前記塗布液Ａを塗布し乾燥する工程と、前記塗布液Ａを塗布した後の基材の他方の面に前記塗布液Ｂを塗布し乾燥する工程を含むことを特徴とする熱転写受像シートの製造方法である。
【００２３】
０．７≦Ａｗｔ／Ｂｗｔ≦０．８  …  （式１）
次に請求項２ に記載の発明は、前記バインダ樹脂の固形分に対する前記離型剤の重量パーセント濃度の内、前記Ａｗｔの値が２．１〜８．０重量パーセントの範囲であり、前記Ｂｗｔの値が３〜１０重量パーセントの範囲であることを特徴とする請求項１記載の熱転写受像シートの製造方法である。
【００２４】
次に請求項３に記載の発明は、前記バインダ樹脂が、塩化ビニル、酢酸ビニル、アクリル樹脂並びにそれらの２種以上からなる共重合体、ウレタン、ポリエステルからなる各水系エマルジョンのいずれか１種、または２種以上の混合物からなることを特徴とする請求項１または２に記載の熱転写受像シートの製造方法である。
【００２５】
次に請求項４に記載の発明は、前記離型剤が、ポリエーテル変性シリコーンオイルであることを特徴とする請求項１〜３のいずれかに記載の熱転写受像シートの製造方法である。
【発明の効果】
【００２６】
本発明により、基材の一方の面と他方の面で発色特性にズレが生じることのない印画品質に優れた、基材の両面に染料受容層を有する熱転写受像シートを製造することが可能である。
【図面の簡単な説明】
【００２７】
【図１】本発明の熱転写受像シートの構成の一例を示す模式的な断面図である。
【図２】本発明の熱転写受像シートの製造工程を示す模式図である。
【発明を実施するための形態】
【００２８】
以下、本発明の実施形態について、図面を参照しながら、詳細に説明する。
【００２９】
ここで、図面は模式的なものであり、厚さと平面寸法との関係、各層の厚さの比率等は現実のものとは異なる。また、以下に示す実施形態は、本発明の技術的思想を具体化するための構成を例示するものであって、本発明の技術的思想は、構成部品の材質、形状、及び構造等が下記のものに特定するものでない。本発明の技術的思想は、特許請求の範囲に記載された請求項が規定する技術的範囲内において、種々の変更を加えることができる。
【００３０】
（熱転写受像シート）
始めに、本発明の製造方法によって作製される熱転写受像シートの構成例について、説明する。図１は、本発明の熱転写受像シートの構成の一例を示す模式的な断面図である。
【００３１】
図１では、熱転写受像シート１の構成例として、基材１１の両面に設けられた断熱層１２及び１３と、断熱層を介して基材１１の両面に設けられた下引き層１４及び１５と、断熱層並びに下引き層を介して、基材１１の両面に染料受容層１６及び１７がこの順で積層されている例を示している。
【００３２】
ここで、基材１１は、従来公知のものを用いることができ、例えば、ポリエチレンテレフタレートやポリエチレンナフタレート等のポリエステル、ポリプロピレンやポリエチレン等のポリオレフィン、ポリ塩化ビニル、ポリカーボネート、ポリビニルアルコール、ポリスチレン、ポリイミド等の合成樹脂からなるフィルム、および上質紙、中質紙、コート紙、アート紙、各種合成紙、レジンコート紙などを単独、あるいは組み合わされた複合体として使用することができる。
【００３３】
とりわけ、セルロース繊維紙の表裏をポリエチレンやポリプロピレン樹脂で被覆したレジンコート紙は、白色度、光沢度に優れるため好適に用いられる。
【００３４】
基材１１の厚みとしては、８０〜１６０μｍの範囲であることが好ましく、より好ましくは１００〜１４０μｍの範囲である。
【００３５】
これは、基材１１の厚みが８０μｍ程度以下である場合には、機械的強度が不足する場合があり、１４０μｍ以上である場合には、プリンタの給排紙性能に悪影響を及ぼす可能性があるためである。
【００３６】
基材１１と染料受容層１６、１７との間には、サーマルヘッドからの熱を染料受容層の近傍に閉じ込めて染料の熱転写効率を向上させるために、断熱層１２及び１３が設けられる。
【００３７】
断熱層としては、従来公知のものを採用することができ、例えば、有機あるいは無機の中空粒子や多孔質材料と、バインダ樹脂によって構成されたものや、発泡ポリプロピレンや発泡ポリエチレンテレフタレート等の発泡フィルムなどを用いたもの、さらには発泡フィルムの片面または両面にスキン層を設けた複合フィルムを設けたものなどを挙げることができ、特に発泡ポリプロピレン、あるいは発泡ポリエチレンテレフタレートなどの発泡フィルムが好ましく用いられる。
【００３８】
断熱層１２及び１３の厚みは、２５〜５０μｍ程度であることが好ましく、より好ましくは３０〜４５μｍの範囲である。
【００３９】
これは、断熱層の厚みが２５μｍ以下である場合には、断熱性が不足するためであり、また、５０μｍ以上である場合には、コスト高となるためである。
【００４０】
続いて、染料受容層の密着性を担保するため、断熱層と染料受容層の間には、下引き層１４及び１５が設けられている。
【００４１】
下引き層１４及び１５としては、水系溶剤に水溶性樹脂や水溶性高分子を溶解あるいは分散した水系コーティング剤、あるいは水性エマルジョンなどから構成される水系コーティング剤などをコーティングすることによって形成することができる。
【００４２】
水溶性樹脂または水溶性高分子としては、ポリビニルピロリドン、ポリビニルアルコール、ポリアクリル酸、ポリアクリル酸エステル、ポリアクリル酸エステル共重合体、ポリメタクリル酸などの水溶性のアクリル樹脂、ゼラチン、澱粉、カゼインおよびそれらの変性物などを挙げることができるが、これらに限定されるものではない。
【００４３】
また、水性エマルジョンの例としては、ポリオレフィンエマルジョン、塩化ビニル樹脂エマルジョン、塩化ビニル−酢酸ビニル樹脂エマルジョン、塩化ビニル−アクリル樹脂エマルジョンなどの塩ビ系樹脂エマルジョン、アクリル系樹脂エマルジョン、ウレタン系樹脂エマルジョンなどを挙げることができる。
【００４４】
これらの各種樹脂あるいは高分子は、それぞれを単独で、あるいは混合物として用いられてあってもよい。
【００４５】
また、断熱層並びに染料受容層との密着性をより向上させるために、下引き層に各種架橋剤を添加することも可能である。更には、各種添加剤、例えば、熱転写受像シート１の白色度を向上させるための蛍光増白剤、酸化防止剤などが添加されてあっても良い。
【００４６】
下引き層１４及び１５の厚さは、０．２〜５．０μｍの範囲であることが好ましく、よ
り好ましくは０．５〜３．０μｍの範囲である。
【００４７】
下引き層の厚さが０．２μｍ以下である場合には、断熱層または染料受容層、あるいはその双方との密着性が不足する場合がある。一方、下引き層の厚さが５．０μｍ以上である場合には、コスト高となる。
【００４８】
次に、染料受容層１６及び１７は、有機溶剤を溶媒または分散媒とする溶剤系コーティング剤をコーティングして形成することも可能であるが、環境問題を考えると有機溶剤を低減することが望ましく、また熱転写受像シートを開梱して使用する際の溶剤臭を低減するという観点からも水系溶剤を溶媒または分散媒とする水系コーティング剤をコーティングして形成することが望ましいと言える。
【００４９】
染料受容層１６及び１７のバインダ樹脂を構成する水系コーティング剤としては、水性の樹脂エマルジョンを好ましく用いることができ、例えば、塩化ビニル、酢酸ビニル、アクリル樹脂並びにそれらの２種以上からなる共重合体、ウレタン、ポリエステルなどからなる各水系エマルジョンのいずれか１種、あるいは２種以上の混合物を適宜用いることが可能である。
【００５０】
中でも、ビニブラン２７１、２７８、６９０、９０２、９００（いずれも日信化学工業株式会社製）等の塩化ビニル／アクリル共重合体、スーパーフレックス１２６、１３０、１５０、１５０ＨＳ、１７０、２１０、３００（いずれも第一工業製薬株式会社製）等のウレタンエマルジョン、バイロナールＭＤ−１１００、１２００、１２４５、１３３５、１４８０（いずれも東洋紡株式会社製）等のポリエステルエマルジョンなどが、好適に用いられる。
【００５１】
また、染料受容層１６及び１７に用いられるバインダ樹脂は、同様の材料とすることが望ましく、これにより熱転写受像シート１の表裏における、印画時の受像適性に大きな差が生じることを防ぐことが可能となる。
【００５２】
本発明の染料受容層１６及び１７には、支持体上に少なくとも昇華性染料層を有する熱転写シートを用いて印画した後に、前記熱転写シートとの離型性を担保するために、離型剤が添加される。
【００５３】
離型剤としては、シリコーンオイル、フッ素化合物、リン酸エステル系化合物等を適宜用いることが可能であり、中でもポリエーテル変性したシリコーンオイルが、より好適に用いられる。
【００５４】
ポリエーテル変性シリコーンオイルとしては、例えば、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６４４、ＫＦ−６０２０、ＫＦ−６２０４、Ｘ−２２−４５１５（いずれも信越化学工業株式会社製）等が、挙げられる。
【００５５】
本発明の熱転写受像シートの全体的な製造方法については、後述するが、本発明の熱転写受像シート１は、先に基材に塗工される染料受容層を形成する塗布液Ａのバインダ樹脂に対する離型剤の重量パーセント濃度Ａｗｔと、後から基材に塗工される染料受容層を形成する塗布液Ｂのバインダ樹脂に対する離型剤の重量パーセント濃度Ｂｗｔが、（式１）の関係式を充たすことを特徴とするものである。
【００５６】
０．７  ≦  Ａｗｔ／Ｂｗｔ  ≦  ０．８    …  （式１）
Ａｗｔ／Ｂｗｔの値がこの範囲であれば、熱転写受像シートの一方の面と他方の面の発
色特性差を無視できる程度に抑えることが可能である。
【００５７】
先に基材に塗工される染料受容層を形成する塗布液Ａのバインダ樹脂に対する離型剤の重量パーセント濃度Ａｗｔとしては、２．１〜８重量パーセントであることが好ましく、より好ましくは、２．１〜６．４重量パーセントである。
【００５８】
一方、後から塗工される染料受容層を形成する塗布液Ｂのバインダ樹脂に対する離型剤の重量パーセント濃度Ｂｗｔとしては、３〜１０重量パーセントが好ましく、より好ましくは、３〜８重量パーセントである。
【００５９】
離型剤の重量パーセント濃度が、前記の値より低い場合、印画後の熱転写シートとの離型性が低く、転写不良が発生する可能性が高まる。
【００６０】
一方、離型剤の重量パーセント濃度が前記の値より高い場合には、特に高温高湿環境下において、印画時に熱がかかっていなくとも染料が自然転写され印画品質が著しく低下してしまう。
【００６１】
染料受容層の厚さは、０．１μｍ〜１０μｍの範囲であることが好ましく、より好ましくは、０．５μｍ〜５μｍの範囲である。また、染料受容層には、必要に応じて架橋剤、各種フィラー類やワックス等の従来公知の添加剤を含有することも可能である。
【００６２】
（熱転写受像シートの製造方法）
図２は、本発明の熱転写受像シートの製造工程の例を示す模式図である。
【００６３】
最初に、基材１１の両面に対して、押出しラミネート法やドライラミネート法等などの公知手法を用いて、発泡フィルムからなる断熱層１２及び１３が貼り合わせられる。
【００６４】
中空粒子や多孔質物質とバインダ樹脂とからなる断熱層とする場合には、グラビアコート法や、ロールコート法、ダイコート法などの従来公知のコーティング方法を用いて、片面毎、あるいは両面をインラインで設けてあっても良い。
【００６５】
次いで、基材１１の片方の面に断熱層１２を介して下引き層１４が形成され、またもう一方の面に断熱層１３を介して下引き層１５が形成される。
【００６６】
下引き層１４及び１５の形成手段としては、グラビアコート法、ロールコート法、ダイコート法など、従来公知のコーティング方法であれば、いずれも用いることができる。
【００６７】
上述のようにして、染料受容層１６及び１７を設けるための基材が準備され、これに染料受容層を形成するための塗布液として、上述した染料受容層１６及び１７用のバインダ樹脂ならびに離型剤から任意に選定されたバインダ樹脂および離型剤を用いて、バインダ樹脂に対する離型剤の重量パーセント濃度がＡｗｔである塗布液Ａと、バインダ樹脂に対する離型剤の重量パーセント濃度がＢｗｔである塗布液Ｂとを、下記の（式１）の関係を満たすように調合する。
【００６８】
０．７  ≦  Ａｗｔ／Ｂｗｔ  ≦  ０．８    …  （式１）
調合された塗布液を用いて、基材１１の片方の面に断熱層１２並びに下引き層１４を介して、塗布液Ａを塗布、乾燥することにより、染料受容層１６が形成され、もう一方の面に断熱層１３並びに下引き層１５を介して、塗布液Ｂを塗布、乾燥することにより、染料受容層１７が形成される。
【００６９】
この様に、先に塗工される塗布液Ａと、後から塗工さる塗布液Ｂにおける離型剤の添加濃度を変化させる事により、先に塗工された場合と後から塗工された場合とで、それぞれ異なる乾燥時の熱履歴の差によって生じる印画濃度の差を低減することが可能となる。
【００７０】
ここで、それぞれの染料受容層の塗工方法としては、グラビアコート法、リバースグラビアコート法、ロールコート法、ダイコート法など、従来公知のコーティング方法であれば、いずれも用いることが可能である。
【００７１】
以上のような製造方法により、表裏に染料受容層を有する熱転写受像シートにおいて、表裏での印画品質バラつきのない熱転写受像シートを製造することができる。
【実施例】
【００７２】
以下、実施例等を挙げて本発明を更に詳細に説明するが、本発明はこれらの実施例に限定されるものではない。
【００７３】
〔実施例１〕
（断熱層の形成）
基材として、両面をポリプロプレンで被覆したレジンコート紙を容易し、この両面に発泡ポリプロピレンフィルム（三井化学東セロ株式会社製「エコネージュＳＨＬ−１」）を押出しラミネート法にて加工速度５０ｍ／ｍｉｎ、樹脂温度３２０℃で貼りあわせた。
【００７４】
（下引き層の形成）
ポリビニルアルコール（株式会社クラレ製「ＰＶＡ４２４Ｈ」）３重量部を純水８７重量部とイロプロピルアルコール１０重量部の混合溶媒に溶解し、下引き層塗布液を調整した。
【００７５】
上述の様にして、断熱層を形成した基材の一方の面にコロナ処理を施した後、前記塗布液を乾燥後の厚みが１．０μｍとなるようにグラビアコーターで塗布し、９０℃で１分間乾燥させることにより、基材の一方の面に断熱層を介して下引きを形成した。
【００７６】
同様にして、基材の他方の面にも下引き層を形成した。
【００７７】
（染料受容層の形成）
下引き層を形成した基材の一方の面にコロナ処理を施した後、下記染料受容層塗布液１を乾燥後の厚みが２．０μｍになるようにグラビアコーターで塗布し、９０℃で１分間乾燥させることにより、基材の一方の面に断熱層並びに下引き層を介して、染料受容層を形成した。
【００７８】
＜染料受容層塗布液１＞
ビニブラン９０２（日信化学工業（株）製、固形分５０％）  …５８．３７重量部
ＫＦ−３５４Ｌ（信越化学工業（株）製）                  …  ０．８２重量部
純水                                                    …３７．３１重量部
イソプロピルアルコール                                  …  ３．５０重量部
上記下引き層を形成した基材の他方の面に、コロナ処理を施した後、下記染料受容層塗布液２を乾燥後の厚みが２．０μｍになるようにグラビアコーターで塗布し、９０℃で１分間乾燥させることにより、基材の他方の面に染料受容層を形成し、実施例１の熱転写受像シートを得た。
【００７９】
＜染料受容層塗布液２＞
ビニブラン９０２（日信化学工業（株）製、固形分５０％）  …５７．６９重量部
ＫＦ−３５４Ｌ（信越化学工業（株）製）                  …  １．１５重量部
純水                                                    …３７．６６重量部
イソプロピルアルコール                                  …  ３．５０重量部
【００８０】
〔実施例２〕
下引き層を形成した基材の一方の面に塗布する染料受容層塗布液を下記染料受容層塗布液３、下引き層を形成した基材の他方の面に塗布する染料受容層塗布液を下記染料受容層塗布液４とすること以外は、実施例１と同様にて基材の両面に染料受容層を形成し、実施例２の熱転写受像シートを得た。
【００８１】
＜染料受容層塗布液３＞
ビニブラン９０２（日信化学工業（株）製、固形分５０％）  …５８．７６重量部
ＫＦ−３５４Ｌ（信越化学工業（株）製）                  …  ０．６３重量部
純水                                                    …３７．１１重量部
イソプロピルアルコール                                  …  ３．５０重量部
＜染料受容層塗布液４＞
ビニブラン９０２（日信化学工業（株）製、固形分５０％）  …５８．２４重量部
ＫＦ−３５４Ｌ（信越化学工業（株）製）                  …  ０．８８重量部
純水                                                    …３７．３８重量部
イソプロピルアルコール                                  …  ３．５０重量部
【００８２】
〔実施例３〕
下引き層を形成した基材の一方の面に塗布する染料受容層塗布液を下記染料受容層塗布液５、下引き層を形成した基材の他方の面に塗布する染料受容層塗布液を下記染料受容層塗布液６とすること以外は、実施例１と同様にして基材の両面に染料受容層を形成し、実施例３の熱転写受像シートを得た。
【００８３】
＜染料受容層塗布液５＞
スーパーフレックス２１０（第一工業製薬（株）製、固形分３５％）
…７９．３８重量部
ＫＦ−６１５Ａ（信越化学工業（株）製）                  …  ２．２１重量部
純水                                                    …１４．９１重量部
イロプロピルアルコール                                  …  ３．５０重量部
＜染料受容層塗布液６＞
スーパーフレックス２１０（第一工業製薬（株）製、固形分３５％）
…７７．９３重量部
ＫＦ−６１５Ａ（信越化学工業（株）製）                  …  ２．７２重量部
純水                                                    …１５．８５重量部
イロプロピルアルコール                                  …  ３．５０重量部
【００８４】
〔実施例４〕
下引き層を形成した基材の一方の面に塗布する染料受容層塗布液を下記染料受容層塗布液７、下引き層を形成した基材の他方の面に塗布する染料受容層塗布液を下記染料受容層塗布液８とすること以外は、実施例１と同様にして基材の両面に染料受容層を形成し、実施例４の熱転写受像シートを得た。
【００８５】
＜染料受容層塗布液７＞
バイロナールＭＤ−１２４５（東洋紡（株）製、固形分３０％）…９３．９８重量部
ＭＦ−６１５Ａ（信越化学工業（株）製）                    …  １．８０重量部
純水                                                      …  ０．７２重量部
イソプロピルアルコール                                    …  ３．５０重量部
＜染料受容層塗布液８＞
バイロナールＭＤ−１２４５（東洋紡（株）製、固形分３０％）…９２．５９重量部
ＭＦ−６１５Ａ（信越化学工業（株）製）                    …  ２．２２重量部
純水                                                      …  １．６９重量部
イソプロピルアルコール                                    …  ３．５０重量部
【００８６】
〔比較例１〕
下引き層を形成した基材の一方の面、および他方の面に塗布する染料受容層塗布液を共に上記染料受容層塗布液１とすること以外は、実施例１と同様にして基材の両面に染料受容層を形成し、比較例１の熱転写受像シートを得た。
【００８７】
〔比較例２〕
下引き層を形成した基材の一方の面、および他方の面に塗布する染料受容層塗布液を共に上記染料受容層塗布液６とすること以外は、実施例１と同様にして基材の両面に染料受容層を形成し、比較例２の熱転写受像シートを得た。
【００８８】
〔比較例３〕
下引き層を形成した基材の一方の面に塗布する染料受容層塗布液を下記染料受容層塗布液９、下引き層を形成した基材の他方の面に塗布する染料受容層塗布液を上記染料受容層塗布液４とすること以外は、実施例１と同様にして基材の両面に染料受容層を形成し、比較例３の熱転写受像シートを得た。
【００８９】
＜染料受容層塗布液９＞
ビニブラン９０２（日信化学工業（株）製、固形分５０％）  …５８．９４重量部
ＫＦ−３５４Ｌ（信越化学工業（株）製）                  …  ０．５３重量部
純水                                                    …３７．０３重量部
イソプロピルアルコール                                  …  ３．５０重量部
【００９０】
〔比較例４〕
下引き層を形成した基材の一方の面に塗布する染料受容層塗布液を上記染料受容層塗布液６、下引き層を形成した基材の他方の面に塗布する染料受容層塗布液を下記染料受容層塗布液１０とすること以外は、実施例１と同様にして基材の両面に染料受容層を形成し、比較例４の熱転写受像シートを得た。
【００９１】
＜染料受容層塗布液１０＞
スーパーフレックス２１０（第一工業製薬（株）製、固形分３５％）
…７６．５３重量部
ＫＦ−６１５Ａ（信越化学工業（株）製）                  …  ３．２１重量部
純水                                                    …１６．７６重量部
イソプロピルアルコール                                  …  ３．５０重量部
【００９２】
（印画物の作製）
印画速度が１．５ｍｓｅｃ／ｌｉｎｅ、解像度が３００×３００ＤＰＩの評価用サーマルプリンタにて上記実施例１〜４、比較例１〜４の熱転写受像シートの一方の面にグレー階調画像（０〜２５５階調まで１６ステップ）を印画した。
【００９３】
次に、上記各熱転写受像シートの他方の面に同様の画像を印画し、熱転写受像シートの両面にグレー階調画像が印画された印画物を得た。
【００９４】
（画質評価）
上記にて得られた印画物の印画品質を目視にて確認した。転写不良が認められなかったものを○、転写不良が認められたものを×とした。
【００９５】
（色特性評価）
上記印画物表裏のグレーステップ各階調の反射色相を５２８分光濃度計（エックスライ
ト社製）にて測定した。
【００９６】
次に、各階調について一方の面と他方の面の色差Δａｂを算出し、その最大値を各熱転写受像シートの色差ΔＣとした。実施例並びに比較例における各塗布液の配合比率を表１に示し、Ａｗｔ、Ｂｗｔ、Ａｗｔ／Ｂｗｔの値、並びに各評価結果を表２に示す。
【００９７】
【表１】
2018126927.tif 000003
【００９８】
【表２】
2018126927.tif 000004
【００９９】
表１、並びに表２より、以下の事が判る。即ち、実施例１〜４の本発明の熱転写受像シートは、いずれも転写不良が発生することなく、一方の面と他方の面の色差ΔＣも１．５以下と小さく両面で同等の発色特性が得られた。
【０１００】
これに対し、比較例１〜４の熱転写受像シートは、転写不良の発生、一方の面と他方の面の発色特性の顕著な乖離（ΔＣ＞２．０）などが、認められた。
【０１０１】
これは、比較例１及び比較例２では、表裏の染料受容層に占める離型剤の添加量が同じであったため、表裏の染料受容層塗布時の熱履歴の影響から、離型剤の影響差が生じ、表裏での色特性に差が生じたと考えられる。
【０１０２】
また、比較例３では、色特性評価としては、問題ないように思われるが、先に塗布した染料受容層内に含まれる離型剤の濃度が低くなっているため、熱転写シートの剥離性低下による転写不良が確認された。
【０１０３】
また、比較例４では、色特性評価としては、問題ないように思われるが、両面の染料受容層共に、離型剤の添加量が多く、熱転写シートから染料移行するなどの転写不良が確認された。
【産業上の利用可能性】
【０１０４】
本発明の熱転写受像シートは、表裏で発色特性に違いが生じることがないため、印画品位に優れ、顧客満足度の高いフォトブックを提供することができる。
【符号の説明】
【０１０５】
１    …  熱転写受像シート
１１  …  基材
１２、１３  …  断熱層
１４、１５  …  下引き層
１６、１７  …  染料受容層
【図１】
2018126927.tif 000005
【図２】
2018126927.tif 000006